FR 3061907 A1 20180720 FR 1750384 A 20170118 1 PROCÉDÉ DE PRÉPARATION DE THIOLACTONES, THIOLACTONES OBTENUES PAR LEDIT PROCÉDÉ ET UTILISATIONS La présente invention est relative au domaine des thiolactones. Plus particulièrement, la présente invention concerne un procédé de préparation de thiolactones substituées de formule (I), de thiolactones substituées de formule (I') susceptibles d'être obtenues par la mise en oeuvre de ce procédé, l'utilisation de thiolactones substituées de formule (I) ou de formule (I') pour la préparation de polymères ou pour la fonctionnalisation de particules, de surfaces planes ou de polymères. Les thiolactones sont des composés hétérocycliques analogues des lactones, dans lesquelles un atome d'oxygène est remplacé par un atome de soufre. L'atome de soufre se situe dans le cycle et est adjacent à un groupe carbonyle. L'hétérocycle des thiolactones peut être substitué par au moins un groupement chimique, en particulier par un groupement alkyle ou aryle. Plusieurs procédés de synthèse de thiolactones ont déjà été proposés. Korte et al. [Chem. Ber., 1961, 94, 1966-1976] ont par exemple proposé soit de réaliser une cyclisation thermique d'un acide mercaptocarboxylique portant un substituant alkyle, soit de substituer directement une thiolactone par un radical alkyle en présence d'un groupement halogénure d'alkyle (R-X) et d'un dialkylamide de lithium (UN R'2) Ces deux voies de synthèse peuvent être représentées par le schéma réactionnel (1) suivant : o o Synthèse multi-étapes HS o Cyclisation thermique LiN R'2 Réactifs de départ R-X R = Alkyle Schéma réactionnel (1) Selon la voie de synthèse par cyclisation thermique, seule la dernière étape de cyclisation est générale, les étapes précédentes conduisant à l'acide mercaptocarboxylique et les réactifs mis en oeuvre étant spécifiques au type 3061907 2 de groupement R que l'on souhaite introduire sur l'hétérocycle. De plus, ces deux voies de synthèse ne permettent pas l'introduction de substituants autres que des groupements alkyle. Un procédé de synthèse plus récent permet d'accéder à des 5 thiolactones possédant des groupements alkyle ou aryle (Filippi et al., Tet. Lett., 2006, 47, 6067-6070). Ce procédé est basé sur un processus d'isomérisation catalytique d'une thionolactone vers une thiolactone en présence de trifluorure de bore (BF3) et d'éther diéthylique (Et20) dans un solvant organique tel que le toluène au reflux selon le schéma réactionnel (2) 10 suivant : BF3, Et20 Toluène Reflux R = alkyle, phényle Schéma réactionnel (2) Cependant, ce procédé utilise un catalyseur de type acide de Lewis (e.g. trifluorure de bore) et ne peut pas être facilement utilisé pour la 15 synthèse de thiolactones portant des substituants autres que des groupements alkyle ou phényle, tels que des fonctions organiques complexes et/ou incompatibles avec ce type de catalyseur. De plus, les rendements isolés des thiolactones sont souvent faibles. Enfin, ce procédé nécessite la synthèse des thionolactones de départ à partir des lactones correspondantes. 20 Il existe donc un besoin pour un procédé qui permette de synthétiser des thiolactones substituées par des groupements fonctionnels variés de façon souple et simple, et selon un procédé qui soit à la fois efficace et économique. La présente invention a donc pour premier objet un procédé de préparation de thiolactones substituées de formule (I) suivante : 3061907 3 o (I) dans laquelle : - R1, R2, R3 et R4, identiques ou différents, représentent un atome d'hydrogène ou un groupe choisi parmi les groupes alkyle, acyle, aryle, 5 hétéroaryle, cycloalkyle saturé ou insaturé, et hétérocycloalkyle saturé ou insaturé, les radicaux R1, R2, R3 et R4 pouvant également former ensemble un groupement cycloalkyle ou hétérocycloalkyle saturé ou insaturé ou un groupement aryle ou hétéroaryle ; et - R5, R6 et R7, identiques ou différents, sont choisis parmi un atome 10 d'hydrogène, un groupe cyano (CN), un groupe alkyle, un groupe acyle, un groupe aryle, un groupe hétéroaryle, un groupe aralkyle, un groupe cycloalkyle saturé ou insaturé, un groupe hétérocycloalkyle saturé ou insaturé, et un groupe phthalimido, les radicaux R5, R6 et R7 pouvant être choisis de manière à ce que le groupe -CR5R6R7 forme une chaine de polymère P1, lesdits 15 groupes alkyle, acyle, aryle, hétéroaryle, aralkyle, cycloalkyle saturé ou insaturé, hétérocycloalkyle saturé ou insaturé et phthalimido pouvant être substitués par un groupe X choisi parmi les groupes suivants : P(0)(0R8)(0R8') dans lequel les radicaux R8 et R8', identiques ou différents, représentent un atome d'hydrogène ou un radical alkyle ; Cr,F2'1 dans lequel n 20 est un nombre entier allant de 1 à 20 ; SiR9p(OR10)3_p dans lequel les radicaux R9 et R10, identiques ou différents, représentent un atome d'hydrogène ou un radical alkyle et p est un nombre entier égal à 0, 1 ou 2 ; BF3M+ dans lequel M = K ou Na ; B(OR11)2 dans lequel les deux radicaux Rn, identiques ou différents, représentent un atome d'hydrogène, un radical alkyle ou forment 25 un cycle carboné avec les deux atomes d'oxygène auxquels ils sont liés ; OR12 dans lequel R12 représente un atome d'hydrogène ou un radical alkyle, aryle ou aralkyle ; 0(C=0)R13 dans lequel R13 représente un atome d'hydrogène ou 3061907 4 un radical alkyle, aryle ou aralkyle ; 0(C=0)0R14 dans lequel R14 représente un atome d'hydrogène ou un radical alkyle, aryle ou aralkyle ; N±R15R15'R15-Adans lequel les radicaux R15, R15' et R15-, identiques ou différents, représentent un atome d'hydrogène ou un radical alkyle, aryle ou aralkyle et 5 A représente un atome de chlore ou de brome ; NR16(C=0)R16' dans lequel les radicaux R16 et R16', identiques ou différents, représentent un atome d'hydrogène ou un radical alkyle ou aryle ou sont reliés entre eux et forment un cycle tel qu'un cycle pyrrolidone ou caprolactame ; NR17(C=0)0R17' dans lequel R17 et R17', identiques ou différents, représentent un atome d'hydrogène 10 ou un radical alkyle, aryle ou aralkyle ; CN ; un atome d'halogène choisi parmi Cl, F et Br; NCS ; OCH2-époxy ; C00R18 dans lequel R18 représente un atome d'hydrogène, un radical alkyle, aryle ou aralkyle ; C0NR19R19' dans lequel R19 et R19', identiques ou différents, représentent un atome d'hydrogène ou un radical alkyle ou aryle ; S02R2° dans lequel R2° représente un radical alkyle ou 15 aryle ; azoture (N3) et alcyne ; étant entendu que lorsque R5 est différent des deux autres groupes R6 et R7, R5 peut être un radical thiolactone de formule suivante : o R2 R6 I CH2-C-Z-# F!7 dans laquelle R1, R2, R3, R4, R6 et R7 ont la même signification que dans la 20 formule (I) ci-dessus, Z représente un groupement divalent choisi parmi un groupe carbonyl, un groupe carbonate, un groupe alkylène et un groupe arylène, et le signe # représente le point d'accroche du radical thiolactone au radical -CR6R7CH2-thiolactone du composé de formule (I) ; ledit procédé étant caractérisé en ce qu'il comprend au moins les 25 étapes suivantes : 1) une étape au cours de laquelle on fait réagir, en présence d'un amorceur radicalaire, un xanthate de formule (II) suivante : 3061907 5 R21 R23 H R22 R24 dans laquelle : _ R211 R221 R23 et R24 f identiques ou différents, représentent un atome d'hydrogène ou un groupe choisi parmi les groupes alkyle, acyle, aryle, 5 hétéroaryle, alcène, alcyne, cycloalkyle saturé ou insaturé, et hétérocycloalkyle saturé ou insaturél, les radicaux R211 R221 R23 et R24 pouvant également former ensemble un groupement cycloalkyle ou hétérocycloalkyle saturé ou insaturé ou un groupement aryle ou hétéroaryle ; - R6 et R7 ont la même signification que dans la formule (I) ci-dessus ; 10 et - ea est choisi parmi un atome d'hydrogène, un groupe cyano (CN), un groupe alkyle, un groupe acyle, un groupe aryle, un groupe hétéroaryle, un groupe aralkyle, un groupe cycloalkyle saturé ou insaturé, un groupe hétérocycloalkyle saturé ou insaturé et un groupe phthalimido, les radicaux 15 R6a, R6 et R7 pouvant être choisis de manière à ce que le groupe -CR6aR6R7 forme une chaine de polymère P1, lesdits groupes alkyle, acyle, aryle, hétéroaryle, aralkyle, cycloalkyle saturé ou insaturé, hétérocycloalkyle saturé ou insaturé et phthalimido pouvant être substitués par un groupe X choisi parmi les groupes suivants : P(0)(0R8)(0R8') dans lequel les radicaux R8 et 20 R8', identiques ou différents, représentent un atome d'hydrogène ou un radical alkyle ; Cr,F2,-,±1 dans lequel n est un nombre entier allant de 1 à 20 ; SiR9p(OR10)3_p dans lequel les radicaux R9 et R10, identiques ou différents, représentent un atome d'hydrogène ou un radical alkyle et p est un nombre entier égal à 0, 1 ou 2 ; BF3M+ dans lequel M = K ou Na ; B(0R11)2dans lequel 25 les deux radicaux R11, identiques ou différents, représentent un atome d'hydrogène, un radical alkyle ou forment un cycle carboné avec les deux atomes d'oxygène auxquels ils sont liés ; OR12 dans lequel R12 représente un atome d'hydrogène ou un radical alkyle, aryle ou aralkyle ; 0(C=0)R13 dans 3061907 6 lequel R13 représente un atome d'hydrogène ou un radical alkyle, aryle ou aralkyle ; 0(C=0)0R14 dans lequel R14 représente un atome d'hydrogène ou un radical alkyle, aryle ou aralkyle ; N±R15R15'R15-A- dans lequel les radicaux R15, R15' et R15-, identiques ou différents, représentent un atome d'hydrogène 5 ou un radical alkyle, aryle ou aralkyle et A représente un atome de chlore ou de brome ; NR16(C=0)R16' dans lequel les radicaux R16 et R16', identiques ou différents, représentent un atome d'hydrogène ou un radical alkyle ou aryle ou sont reliés entre eux et forment un cycle tel qu'un cycle pyrrolidone ou caprolactame ; NR17(C=0)0R17' dans lequel R17 et R17', identiques ou 10 différents, représentent un atome d'hydrogène ou un radical alkyle, aryle ou aralkyle ; CN ; un atome d'halogène choisi parmi Cl, F et Br; NCS ; OCH2-époxy ; C00R18 dans lequel R18 représente un atome d'hydrogène, un radical alkyle, aryle ou aralkyle ; CONR19R19' dans lequel R19 et R19', identiques ou différents, représentent un atome d'hydrogène ou un radical alkyle ou aryle 15 ; S02R2° dans lequel R2° représente un radical alkyle ou aryle ; azoture (N3) et alcyne ; étant entendu que lorsque R5a est différent des deux autres groupes R6 et R7, R5a peut être un radical xanthate de formule : R21 R23 H R22 R24 1 1 1 R7 R21 R22 R23 et ^-- K24 20 dans laquelle R6, ont la même signification que dans la formule (II) ci-dessus, Z représente un groupement divalent choisi parmi un groupe carbonyl, un groupe carbonate, un groupe alkylène et un groupe arylène, et le signe # représente le point d'accroche du radical xanthate au radical -CR6R7-xanthate du composé de formule (II) ; 25 avec un monomère comportant au moins une insaturation éthylénique de formule (III) suivante : 3061907 7 I-12C- R4 R R3 1 2 R Y \R25 dans laquelle : - R25 représente un groupe choisi parmi les groupes alkyle, acyle, aryle, hétéroaryle, aralkyle, cycloalkyle saturé ou insaturé et hétérocycloalkyle 5 saturé ou insaturé ; - Y est un atome d'oxygène ou un radical NR26 dans lequel R26 répresente un atome d'hydrogène ou un groupe alkyle, et de préférence un atome d'oxygène ; et - R1, R2, R3 et R4 ont la même signification que dans la formule (I) 10 ci-dessus ; pour former un mono-adduit de formule (IV) suivante : H R23 R24 ..,21 22 rc \R 0 25 R-Y (IV) dans laquelle : - R1, R2, R3, R4, R6 et R7 ont la même signification que dans la formule 15 (I) ci-dessus ; _ R211 R221 R23 et R24 ont la même signification que dans la formule (II) ci-dessus ; et 3061907 8 - R25 a la même signification que dans la formule (III) ci-dessus ; et - R5b est choisi parmi un atome d'hydrogène, un groupe cyano (CN), un groupe alkyle, un groupe acyle, un groupe aryle, un groupe hétéroaryle, un groupe aralkyle, un groupe cycloalkyle saturé ou insaturé, un groupe 5 hétérocycloalkyle saturé ou insaturé et un groupe phthalimido, les radicaux R5b, R6 et R7 pouvant être choisis de manière à ce que le groupe -CR5bR6R7 forme une chaine de polymère 1:)1, lesdits groupes alkyle, acyle, aryle, hétéroaryle, aralkyle, cycloalkyle saturé ou insaturé, hétérocycloalkyle saturé ou insaturé et phthalimido pouvant être substitués par un groupe X choisi 10 parmi les groupes suivants : P(0)(0R8)(0R8') dans lequel les radicaux R8 et R8', identiques ou différents, représentent un atome d'hydrogène ou un radical alkyle ; Cr,F2,1 dans lequel n est un nombre entier allant de 1 à 20 ; SiR9p(OR10)3_p dans lequel les radicaux R9 et R10, identiques ou différents, représentent un atome d'hydrogène ou un radical alkyle et p est un nombre 15 entier égal à 0, 1 ou 2 ; BF3M+ dans lequel M = K ou Na ; B(0R11)2 dans lequel les deux radicaux R11, identiques ou différents, représentent un atome d'hydrogène, un radical alkyle ou forment un cycle carboné avec les deux atomes d'oxygène auxquels ils sont liés ; OR12 dans lequel R12 représente un atome d'hydrogène ou un radical alkyle, aryle ou aralkyle ; 0(C=0)R13 dans 20 lequel R13 représente un atome d'hydrogène ou un radical alkyle, aryle ou aralkyle ; 0(C=0)0R14 dans lequel R14 représente un atome d'hydrogène ou un radical alkyle, aryle ou aralkyle ; N±R15R15'R15-A- dans lequel les radicaux R15, R15' et R15-, identiques ou différents, représentent un atome d'hydrogène ou un radical alkyle, aryle ou aralkyle et A représente un atome de chlore ou 25 de brome ; NR16(C=0)R16' dans lequel les radicaux R16 et R16', identiques ou différents, représentent un atome d'hydrogène ou un radical alkyle ou aryle ou sont reliés entre eux et forment un cycle tel qu'un cycle pyrrolidone ou caprolactame ; NR17(C=0)0R17' dans lequel R17 et R17', identiques ou différents, représentent un atome d'hydrogène ou un radical alkyle, aryle ou aralkyle ; CN ; un atome d'halogène choisi parmi Cl, F et Br; NCS ; OCH2-époxy ; C00R18 dans lequel R18 représente un atome d'hydrogène, un radical alkyle, aryle ou aralkyle ; CONR19R19' dans lequel R19 et R19', identiques 3061907 9 ou différents, représentent un atome d'hydrogène ou un radical alkyle ou aryle ; S02R2° dans lequel R2° représente un radical alkyle ou aryle ; azoture (N3) et alcyne ; étant entendu que lorsque R5b est différent des deux autres groupes R6 5 et R7, R5b peut être un radical mono-adduit de formule suivante : R23 R24 R21 \OR22 25 R-Y dans laquelle R1, R21 R31 R41 R61 R71 R211 R221 R231 R24, Y et R25 ont la même signification que dans la formule (IV) ci-dessus, Z représente un groupement divalent choisi parmi un groupe carbonyl, un groupe carbonate, un groupe 10 alkylène et un groupe arylène, et le signe # représente le point d'accroche du radical mono-adduit au radical -CR6R7-monoadduit du composé de formule (IV) ; puis 2) une étape de thermolyse du mono-adduit de formule (IV) obtenu ci-dessus à l'étape précédente pour former une thiolactone substituée de 15 formule (I) correspondante. Le procédé de préparation des thiolactones substituées de formule (I) conforme à l'invention peut être représenté par le schéma réactionnel (3) suivant : 3061907 H 10 R21 R23 R22 R24 R23 R24 R21 R22 o Amorceur radicalaire a R-Y 25 (IV) (I) Schéma réactionnel (3) Grâce au procédé conforme à la présente invention et tel que décrit ci-dessus, il est désormais possible d'accéder de façon simple, rapide et avec 5 un bon rendement à des thiolactones substituées par des groupements organiques variés. Les radicaux alkyle mentionnés pour R1, R2, R3, R4, R51 R5a, R5b, R61 R71 R81 R8'1 R91 R101 R111 R121 R131 R141 R151 R15', R15", R161 R16', R17', R171 R181 R191 R19', R201 R211 R221 R231 R24 et R25 peuvent être linéaires ou ramifiés, substitués ou 10 non substitués, et peuvent comporter de 1 à 12 atomes de carbone, et de préférence de 1 à 6 atomes de carbone. Ils sont de préférence choisis parmi les radicaux méthyle, éthyle, n-propyle, iso-propyle, n-butyle, 2-butyle, 150-butyle, tert-butyle, n-pentyle, iso-pentyle, néo-pentyle, tert-pentyle, hexyle, n-octyle, iso-octyle, 2-éthy1-1-hexyle, 2,2,4-triméthylpentyle, nonyle, décyle, 15 dodécyle et benzyle. Parmi de tels radicaux, on préfère tout particulièrement l'un quelconque des radicaux méthyle, éthyle, n-propyle, iso-propyle ou n-butyle. 3061907 11 Les radicaux alkyle mentionnés pour R1, R2, R3, R4, R51 R5a, R5b, R61 R71 R81 R8'1 R91 R101 R111 R121 R131 R141 R151 R15', R15", R161 R16', R17', R171 R181 R191 R19', R2o, R21, R22, R23, R24 et - K25 peuvent être fluorés ou perfluorés. Au sens de la présente invention, un groupe acyle désigne un 5 groupement de formule -C(=0)-D, dans lequel D désigne un atome d'hydrogène ou une chaine hydrocarbonée linéaire ou ramifiée, saturée ou insaturée, pouvant comportant de 1 à 12 atomes de carbone, et de préférence de 1 à 6 atomes de carbone. Parmi de tels groupes acyle mentionnés pour R1, R21 R31 R41 R51 R5a, R5b, R6, R71 R211 R221 R23, R24 et .-, K251 on peut notamment citer 10 les groupements formyle, acétyle, propanoyle ou pivaloyle. Au sens de la présente invention, on entend par groupe aryle, un groupement hydrocarboné aromatique monocyclique ou polycyclique éventuellement mono ou polysubstitué, comportant de 3 à 10 atomes de carbone, et de préférence de 3 à 6 atomes de carbone. À titre de radical aryle 15 mentionné pour R1, R2, R3, R4, R51 R5a, R5b, R61 R71 R12, R13, R14, R151 R15', R15", R16, R16', R17, R17', R18, R19, R19', R20, R211 R221 R23, K-24 et R25, on peut en particulier citer les groupements naphtyle, anthranyle, phénantryle, o-tolyle, p-tolyle, xylyle, éthylphényle, mésityle et phényle. Parmi de tels groupements, le groupement phényle est particulièrement préféré. 20 Au sens de la présente invention, le groupe cycloalkyle est un groupement cyclique comportant de 3 à 10 atomes de carbone, et de préférence de 3 à 7 atomes de carbone. Le groupe cycloalkyle est de préférence saturé. Parmi de tels groupes cycloalkyle mentionnés pour R1, R2, R3 R4 R5 R5a R5b R6 R7 R21 R22 R23 R24 et R25 , , , , , , , , , , , 25 les groupes cyclopropyle, cyclobutyle, cyclopentyle, cyclohexyle OU cycloheptyle. Les groupes cycloalkyle mentionnés pour R1, R2, R3, R4, R51 R5a, R5b, R61 R7, R21, R22, R23, R24 et K.-,25 peuvent être fluorés ou perfluorés. Toujours au sens de la présente invention, un groupe hétérocycloalkyle 30 est un groupement cyclique comportant de 3 à 10 atomes de carbone, et de préférence de 3 à 6 atomes de carbone, et au moins un hétéroatome choisi on peut en particulier citer 3061907 12 parmi N, 0, P, Si et S. Le groupe hétérocycloalkyle est de préférence saturé. Parmi de tels groupes hétérocycloalkyles mentionnés pour R1, R21 R31 R41 R51 R5a, R5b, R61 R71 R211 R221 R231 R24 et R25, on peut en particulier citer les groupes oxacyclopropanyle, azacyclopropanyle, thiacyclopropanyle, tetrahydrofuranyle, 5 pyrrolidinyle, tetrahydrothiophényle, tetrahydropyranyle, pipéridinyle, pipérazinyle ou thiacyclohexane. Les groupes hétérocycloalkyle mentionnés pour R1, R21 R31 R41 R51 R5a f R5 bf R6, R7, R21, R22, R23, R24 et - K 25 peuvent être fluorés ou perfluorés. Un groupe hétéroaryle, au sens de la présente invention, est un 10 groupement aromatique monocyclique ou polycyclique, éventuellement mono ou polysubstitué, comportant de 3 à 10 atomes de carbone, et de préférence de 5 à 6 atomes de carbone, et au moins un hétéroatome choisi parmi N, 0, P, Si et S. Parmi de tels groupes hétéroaryles mentionnés pour R1, R21 R31 R41 R51 R5a, R5b, 16.1 171 1211 1221 R231 R24 et .-, 251 K on peut en particulier citer les groupes 15 furanyle, thiophényle, pyrrolyle, pyridinyle, pyranyle, oxazinyle, thazinyle, pyrimidinyle, pipérazinyle ou thiinyle. Un groupe aralkyle, au sens de la présente invention, est un groupe comprenant au moins un radical alkyle et au moins un radical aryle, lesdits radicaux alkyle et aryle étant reliés par une liaison carbone-carbone, et lesdits 20 radicaux alkyle et aryle ayant la même définition que celle donnée pour les radicaux alkyle et aryle ci-dessus. À titre de groupe aralkyle, on peut en particulier citer le groupe benzyle. Un groupe alkylène, au sens de la présente invention, peut être linéaire ou ramifié, substitué ou non substitué, et peut comporter de 1 à 25 12 atomes de carbone, et de préférence de 1 à 6 atomes de carbone. Un groupe arylène, au sens de la présente invention, peut être mono ou polysubstitué, et peut comporter de 10 à 30 atomes de carbone, et de préférence de 10 à 20 atomes de carbone. Selon la présente invention, on entend par chaîne de polymère P1 pour 30 les groupes -CR5R6R7, -CR5aR6R7, et -CR5bR6R7, tout enchaînement d'unités monomères obtenu par un procédé de polymérisation radicalaire contrôlée par 3061907 13 addition-fragmentation réversible (i.e. procédé également dénommé RAFT/MADIX) tel que le procédé RAFT/MADIX décrit par exemple par Moad et al. [Aust. J. Chem., 2012, 65(8), 985-1076] ou par Destarac et al. [ACS Symposium Series, vol. 854, American Chemical Society, 2003. 5 Matyjaszewski, K., Ed. Advances in Controlled / Living Radical Polymerization, page 536] ou par transfert d'atome tel que le procédé ATRP de l'expression anglophone « Atom Transfer Radical Polymerization » décrit par exemple par Matyjaszewski et al. [Chem. Rev., 2001, 101(9), 2921-2990] mis en oeuvre de telle sorte que l'unité monomère terminale connectée respectivement à 10 l'atome de soufre du groupement thiocarbonylthio (RAFT/MADIX) ou halogène (Cl, Br) pour l'ATRP soit de type acrylate, par exemple acrylate de méthyle, ou acrylamido comme le N-isopropylacrylamide. La chaîne de polymère P1 peut également résulter de la transformation d'un polymère présentant au moins un -OH ou au moins un -NH2 terminal en 15 une extrémité xanthate appropriée. La chaîne de polymère P1 peut être choisie parmi un polydiméthylsiloxane, un copolymère statistique ou à blocs à base d'unités diméthylsiloxane, un polyoxyde d'éthylène, un polyoxyde de propylène, un copolymère statistique ou à blocs à base d'oxyde d'éthylène et d'oxyde de 20 propylène, un poly(oxyde de butylène), un copolymère statistique ou à blocs à base d'oxyde d'éthylène et d'oxyde de butylène, un polyoxyde de tétraméthylène (poly(tétrahydrofurane)), un polylactide, un polycaprolactone, un polyester, un polyéthylène, un poly(éthylène-co-butylène) (ou polybutadiène hydrogéné), un polypropylène, un oligopeptide, un polypeptide, 25 un polyamide, un polyuréthane, un polystyrène et un polymère synthétisé par polymérisation radicalaire contrôlée de monomères insaturés selon des techniques connus dans l'état de l'art tels que l'ATRP, NMP (bien connue sous l'angliscisme « nitroxide mediated polymerization ») décrit par exemple par Hawker et al. [Chem. Rev., 2001, 101, 3661-3688], RAFT/MADIX, OHMRP 30 (bien connue sous l'angliscisme « organoheteroatom mediated living radical polymerization ») décrit par exemple par Yamago et al. [Chem. Rev., 2009, 109, 5051-5068] etc.... 3061907 14 De préférence, au moins l'un des groupes R21 ou R22 est différent d'un atome d'hydrogène. Dans un mode de réalisation particulier, R21, R221 R23 et R24 représentent un atome d'hydrogène ou un groupe alkyle. 5 R21 (respectivement R22) peut être un groupe alkyle, notamment un groupe méthyle, et R22 (respectivement R21) peut être un atome d'hydrogène. De préférence, au moins un des groupes R23 et R24 est différent d'un atome d'hydrogène. De préférence encore, R23 (respectivement R24) est un groupe alkyle, 10 notamment un groupe méthyle, et R24 (respectivement R23) est un atome d'hydrogène ou un groupe alkyle, notamment un groupe méthyle. De préférence, le groupe R5 est différent d'un atome d'hydrogène. Selon une forme de réalisation particulièrement préférée de l'invention, R5 est un groupe cyano ou un groupe phthalimido. 15 Dans un mode de réalisation préféré, au moins l'un des groupes R6 ou R7 est un atome d'hydrogène et avantageusement, les deux groupes R6 et R7 sont des atomes d'hydrogène. Dans un mode de réalisation particulier, R25 est un groupe alkyle, en particulier un groupe méthyle. 20 Dans un mode de réalisation particulier, R1, R2, R3 et R4 représentent un atome d'hydrogène ou un groupe alkyle. De préférence, R1 (respectivement R2) est un groupe alkyle, notamment un groupe méthyle, et R2 (respectivement R1) est un atome d'hydrogène. 25 De préférence, au moins l'un des groupes R3 ou R4 est un atome d'hydrogène et de préférence encore les deux groupes R3 et R4 sont des atomes d'hydrogène. Le groupe R26 est de préférence un groupe méthyle. 3061907 15 Selon une forme de réalisation particulièrement avantageuse, le procédé de l'invention conduit à la formation d'une thiolactone de formule (I) choisie parmi : - le 3-(4-méthy1-5-oxotétrahydrothiophèn-2-yppropanenitrile (Tu), et 5 - la 2-(2-(4-méthy1-5-oxotétrahydrothiophèn-2-ypéthypisoindoline-1,3- dione (TL2). Lorsqu'ils ne sont pas commerciaux, les xanthates de formule (II) : R21 R23 H R22 R24 peuvent être obtenus selon un procédé analogue à celui utilisé dans la 10 demande internationale WO 2004/024681. En particulier, ils peuvent être obtenus selon un procédé comprenant les étapes suivantes : a) faire réagir, dans un solvant organique, un alcool de formule (VI) suivante : HO R21 R23 H R22 1 24 R (VI) 15 dans laquelle les radicaux R211 R221 R23 et R24 ont la même signification que dans les xanthates de formule (II) ci-dessus, avec du disulfure de carbone (C52) en présence d'une base pour obtenir un sel de formule (VII) suivante : S _ + R23 R21 , S J H 0 R 1 24 1 Â22 (VII) 3061907 16 dans laquelle les radicaux R21, R221 R23 et K-24 ont la même signification que les xanthates de formule (II) ci-dessus et 3+ est un cation choisi parmi les cations de métaux alcalins tels qu'un cation K+ ou Na, puis b) faire réagir le composé de formule (VII) obtenu à l'étape a) 5 ci-dessus avec un composé de formule (VIII) suivante : R6 R7 R5a (VIII) dans laquelle R5a, R6 et R7 ont la même signification que dans le xanthate de formule (II) ci-dessus, pour obtenir un xanthate de formule (II) correspondant. 10 La première étape a) de préparation d'un sel de formule (VII) est de préférence réalisée à température ambiante, en particulier dans un solvant organique tel que le tétrahydrofurane et en utilisant notamment une base forte, de préférence la potasse. La durée de l'étape a) est généralement de 20 à 24 heures environ. 15 La deuxième étape b) de préparation d'un xanthate de formule (II) est de préférence réalisée dans un solvant organique tel que l'acétone et en particulier dans un bain de glace, la réaction d'addition du composé de formule (VIII) étant fortement exothermique. Une fois l'addition du composé de formule (VIII) terminée, la réaction est de préférence conduite à 20 température ambiante, en particulier pendant une durée de 2 à 4 heures environ. Lorsque la réaction est terminée, le xanthate de formule (II) ainsi obtenu peut être filtré, puis le filtrat est de préférence concentré sous vide. Le xanthate de formule (II) peut ensuite être engagé dans le procédé conforme à la présente invention sans purification supplémentaire. 25 Lorsque le groupe -CR5aR6R7 est une chaîne de polymère ID 1 f le xanthate de formule (II) peut être obtenu par polymérisation RAFT/MADIX de monomères ou par synthèse organique d'un polymère-xanthate selon le schéma réactionnel (4) suivant : 3061907 17 R21 R23 + monomères polymérisation R21 R23 °H 22 R24 1 H RAFT / MADIX chaine polymère R \/ H ).-- R22 R24 KS H chaine polymère Br Pl-S \/0 22 24 R R R7 polymère-OH, ou polymère-NH2 R21 R23 6 R21 R23 H R22 R24 Schéma réactionnel (4) Selon un mode de réalisation de l'invention, le xanthate de formule (II) est le S-(cyanométhyl)-0-(3-méthylbutan-2-y1) carbonodithioate (XA1) et le 5 S-((1,3-dioxoisoindolin-2-yl)méthyl)-0-(3-méthylbutan-2-y1) carbonodithioate (XA2). L'étape 1) de préparation du mono-adduit de formule (IV) du procédé conforme à l'invention peut être réalisée sans solvant, dans de l'eau ou dans un solvant organique. Elle est de préférence réalisée dans un solvant 10 organique ou dans de l'eau, et encore plus préférentiellement dans un solvant organique. Le solvant organique utilisable lors de cette étape 1) est alors de préférence choisi parmi le toluène, le tétrahydrofurane (THF), l'acétate d'éthyle et le 1,4-dioxane. Parmi de tels solvants organiques, le toluène est particulièrement préféré. 15 Au sens de la présente invention, on entend par amorceur radicalaire, une espèce chimique capable de former des radicaux libres c'est-à-dire une espèce chimique possédant un ou plusieurs électrons non appariés sur sa couche externe. Selon le procédé conforme à l'invention, l'amorceur radicalaire utilisé 20 lors de l'étape 1) est de préférence choisi parmi les peroxydes organiques, les dérivés azoïques et les systèmes redox. Parmi les peroxydes organiques, on peut en particulier mentionner le peroxyde de dilauroyle (LPO), le peroxyacétate t-butyle, le peroxybenzoate de t-butyle, le peroxyoctoate de t-butyle, le peroxydodécanoate de t-butyle, le 3061907 18 peroxyisobutyrate de t-butyle, le peroxypyvalate de t-amyle, le peroxypyvalate de t-butyle, le peroxydicarbonate de di-isopropyle, le peroxydicarbonate de dicyclohexyle, le peroxyde de dicumyle, le peroxyde de dibenzoyle, le peroxydisulfate de potassium, le peroxydisulfate de sodium et le 5 peroxydisulfate d'ammonium. Parmi ces peroxydes organiques, le LPO est particulièrement préféré. Parmi les dérivés azoïques, on peut en particulier mentionner le 2,2'-azobis(isobutyronitrile), le 2,2'-azobis(2-cyano-2-butane), le diméthyl-- 2,2'-azobisdiméthylisobutyrate, le 4,4'-azobis-(acide 4-cyanopentanoique), le 10 1,1'-azobis-(cyclohexanecarbonitrile), le 2-(t-butylazo)-2-cyanopropane, le 2,2'-azobis-[2-méthyl-N(1,1)-bis (hydroxyméthyl)-2-hydroxyéthyl] propanam ide, le 2,2'-azobis-[2-méthyl-N-hydroxyéthyI]-propanamide, le dichlorhydrate de 2,2'-azobis-(N,N'-diméthylèneisobutyramidine), le dichlorhydrate de 2,2'-azobis-(2-amidinopropane), le 2,2'-azobis-(N,N'- 15 diméthylène isobutyramine), le 2,2'-azobis-(2-méthyl-N-[1,1bis- (hydroxyméthyl)-2-hydroxyéthyl]propionamide), le 2,2'-azobis-(2-méthyl-N- [1,1-bis-(hydroxyméthyl)propionamide], le 2,2'-azobis-[2-méthyl-N-(2- hydroxyéthyl)propionamide], le 2,2'-azobis-(isobutyramide)dihydrate, le 2,2'- azobis-(2,2,4-triméthylpentane) et le 2,2'-azobis-(2-méthylpropane). 20 Les systèmes redox sont par exemple choisis parmi les systèmes comportant des combinaisons telles que les combinaisons suivantes : - les mélanges de peroxyde d'hydrogène, d'un peroxyde de dialkyle, d'hydroperoxyde, d'un perester, d'un percarbonate ou composés similaires, avec un sel de fer, un sel de titane, un sel de formaldéhyde sulfoxylate de zinc 25 ou un sel de formaldéhyde sulfoxylate de sodium, - les mélanges de peroxyde d'hydrogène, d'un peroxyde de dialkyle, d'hydroperoxyde, d'un perester, d'un percarbonate ou composés similaires, avec un acide organique comme l'acide ascorbique ou l'acide érythorbique, 3061907 19 - les mélanges d'un persulfate, perborate ou perchlorate de métal alcalin ou d'ammonium avec un bisulfite de métal alcalin, tel que le métabisulfite de sodium, - les mélanges d'un persulfate, perborate ou perchlorate de métal 5 alcalin ou d'ammonium avec un acide organique comme l'acide ascorbique ou l'acide érythorbique, ou - les mélanges d'un persulfate de métal alcalin avec un acide arylphosphinique, tel que l'acide benzène phosphonique ou composés similaires. 10 Parmi de tels systèmes redox, on préfère tout particulièrement l'association de persulfate d'ammonium et de formaldéhyde sulfoxylate de sodium. Par ailleurs, lors de l'étape 1), l'amorceur radicalaire peut être rajouté au milieu réactionnel en une fois ou en plusieurs fois, c'est-à-dire par portions. 15 Selon une forme de réalisation préférée du procédé de l'invention, l'amorceur radicalaire est ajouté au milieu réactionnel par portions. Selon un mode de réalisation de l'invention, le mono-adduit de formule (IV) tel qu'obtenu à l'issue de l'étape 1) est choisi parmi le méthyl 6- cyano-2-méthy1-4-((((3-méthylbutan-2-ypoxy)carbonothioypthio)hexanoate 20 (XA1CN) et le méthyl 6-(1,3-dioxoisoindolin-2-y1)-2-méthy1-4-((((3- méthylbutan-2-yl)oxy)carbonothioyl)thio)hexanoate (XA2PH). Les monomères de formule (III) sont de préférence choisis parmi les composés qui sont des monomères peu ou pas polymérisables dans les conditions de température et de pression utilisées lors de l'étape 1) du 25 procédé conforme à l'invention, c'est-à-dire qui conduisent à un mono-adduit de formule (IV) sans présence notable de diadduit, triadduit, etc... Parmi de tels monomères de formule (III), on peut en particulier mentionner le méthy1- 4-penténoate de méthyle (A1). Les monomères de formules (III) sont généralement disponibles dans 30 le commerce. Lorsqu'ils ne sont pas disponibles dans le commerce, ils peuvent 3061907 20 être obtenus facilement par des voies de synthèse bien connues de l'homme du métier. L'étape 1) du procédé conforme à l'invention est généralement réalisée à une température variant de 10 à 140°C environ, et de préférence de 40 à 5 110°C environ, et encore plus préférentiellement entre 65 et 90°C environ. La durée de ladite étape 1) varie généralement de 3 à 48 heures environ, et encore plus préférentiellement de 4 à 24 heures environ. Selon une forme de réalisation particulière et préférée de l'invention, le mono-adduit de formule (IV) obtenu à l'issue de l'étape 1) est purifié, par 10 exemple par chromatographie sur gel de silice, avant d'être engagé dans la deuxième étape de thermolyse. L'étape 2) de thermolyse du procédé conforme à la présente invention peut être réalisée avec ou sans solvant. Selon une forme de réalisation préférée de l'invention, l'étape 2) de thermolyse est réalisée sans solvant. La 15 température de l'étape 2) de thermolyse est généralement comprise entre 40 et 210°C environ, de préférence entre 100 et 200°C environ et plus particulièrement entre 160 et 190°C environ. L'étape 2) de thermolyse est généralement effectuée à une température suffisante pour décomposer le mono-adduit de formule (IV). 20 Dans la présente invention, l'expression « thermolyse » signifie une décomposition thermique. C'est une réaction de décomposition chimique causée par la chaleur. Dans le cas présent, l'action de la chaleur conduit à la décomposition du mono-adduit de formule (IV), permettant la formation de la thiolactone de formule (I). 25 En d'autres termes, l'étape 2) du procédé de l'invention ne met pas en oeuvre d'autres réactifs que le mono-adduit de formule (IV) issu de l'étape 1). Seule l'action de la chaleur permet de conduire aux thiolactones de formule (I). De façon surprenante, le mono-adduit de formule (IV) obtenu à 30 l'étape 1) a une structure chimique appropriée, notamment de par la définition 3061907 21 des groupes R1, R21 R31 R41 R5b R61 R71 R211 R221 R231 R24 ^-- 25 L K , pour permettre la formation d'une thiolactone substituée de formule (I) par thermolyse. En d'autres termes, la cyclisation en thiolactone (I) est favorisée. Lorsque l'étape 2) de thermolyse est réalisée dans un solvant, alors 5 ledit solvant est de préférence choisi parmi les solvants de haut point d'ébullition (c'est-à-dire ayant un point d'ébullition supérieur ou égale à la température de thermolyse), tels que par exemple le 1,2-dichlorobenzène. Par ailleurs, l'étape 2) de thermolyse peut être effectuée à pression atmosphérique ou sous vide, notamment dans ce dernier cas, pour éliminer les 10 sous-produits volatiles éventuellement formés en cours de réaction. Selon un mode de réalisation particulier, l'étape 2) de thermolyse est effectuée dans un contenant fermé (e.g. tube de schlenk), et de préférence sous vide. Selon une forme particulière et préférée de l'invention, l'étape 2) de 15 thermolyse est réalisée sans solvant et sous vide. A la fin de l'étape 2) de thermolyse, la thiolactone de formule (I) est de préférence purifiée, par exemple par chromatographie sur colonne de silice. Certaines des thiolactones substituées de formule (I) directement obtenues en mettant en oeuvre le procédé de préparation conforme au premier 20 objet de l'invention sont nouvelles en soi et constituent à ce titre le deuxième objet de l'invention. La présente invention a donc également pour objet des thiolactones substituées de formule (I') suivante : 25 dans laquelle : 3061907 22 - R1', R2', R3' et R4', identiques ou différents, représentent un atome d'hydrogène ou un groupe choisi parmi les groupes alkyle, acyle, aryle, hétéroaryle, cycloalkyle saturé ou insaturé, et hétérocycloalkyle saturé ou insaturé, les radicaux R1', R2', R3' et R4' pouvant également former ensemble 5 un groupement cycloalkyle ou hétérocycloalkyle saturé ou insaturé ou un groupement aryle ou hétéroaryle ; et - R5', R6' et R7' sont définis selon l'une des deux options (i) ou (ii) suivantes : (i) 10 * R5' est choisi parmi un groupe cyano et un groupe phthalimido ; et * R6' et R7', identiques ou différents, sont choisis parmi un atome d'hydrogène, un groupe alkyle, un groupe acyle, un groupe aryle, un groupe hétéroaryle, un groupe aralkyle, un groupe cycloalkyle saturé ou insaturé et un groupe hétérocycloalkyle saturé ou insaturé, lesdits groupes alkyle, acyle, 15 aryle, hétéroaryle, aralkyle, cycloalkyle saturé ou insaturé et hétérocycloalkyle saturé ou insaturé pouvant être substitués par un groupe X choisi parmi les groupes suivants : P(0)(0R8)(0R8') dans lequel les radicaux R8 et R8', identiques ou différents, représentent un atome d'hydrogène ou un radical alkyle ; Cr,F2'1 dans lequel n est un nombre entier allant de 1 à 20 ; 20 SiR9p(OR10)3_p dans lequel les radicaux R9 et R10, identiques ou différents, représentent un atome d'hydrogène ou un radical alkyle et p est un nombre entier égal à 0, 1 ou 2 ; BF3M+ dans lequel M = K ou Na ; B(0R11)2 dans lequel les deux radicaux R11, identiques ou différents, représentent un atome d'hydrogène, un radical alkyle ou forment un cycle carboné avec les deux 25 atomes d'oxygène auxquels ils sont liés ; OR12 dans lequel R12 représente un atome d'hydrogène ou un radical alkyle, aryle ou aralkyle ; 0(C=0)R13 dans lequel R13 représente un atome d'hydrogène ou un radical alkyle, aryle ou aralkyle ; 0(C=0)0R14 dans lequel R14 représente un atome d'hydrogène ou un radical alkyle, aryle ou aralkyle ; N±R15R15'R15-A- dans lequel les radicaux 30 R15, R15' et R15-, identiques ou différents, représentent un atome d'hydrogène ou un radical alkyle, aryle ou aralkyle et A représente un atome de chlore ou 3061907 23 de brome ; NR16(C=0)R16' dans lequel les radicaux R16 et R16', identiques ou différents, représentent un atome d'hydrogène ou un radical alkyle ou aryle ou sont reliés entre eux et forment un cycle tel qu'un cycle pyrrolidone ou caprolactame ; NR17(C=0)0R17 dans lequel R17 et R17', identiques ou 5 différents, représentent un atome d'hydrogène ou un radical alkyle, aryle ou aralkyle ; CN ; un atome d'halogène choisi parmi Cl, F et Br; NCS ; OCH2-époxy ; C00R18 dans lequel R18 représente un atome d'hydrogène, un radical alkyle, aryle ou aralkyle ; CONR19R19' dans lequel R19 et R19', identiques ou différents, représentent un atome d'hydrogène ou un radical alkyle ou aryle 10 ; S02R2° dans lequel R2° représente un radical alkyle ou aryle ; azoture (N3) et alcyne ; ou (ii) R5', R6' et R7' sont choisis de manière à ce que le groupe -CR5R6R7 forme une chaine de polymère P1. L'option (i) est préférée. 15 Dans un mode de réalisation particulier, R1', R2', R3' et R4' représentent un atome d'hydrogène ou un groupe alkyle. De préférence, R1' (respectivement R2') est un groupe alkyle, notamment un groupe méthyle, et R2' (respectivement R1') est un atome d'hydrogène. 20 De préférence, au moins l'un des groupes R3' ou R4' est un atome d'hydrogène et de préférence encore les deux groupes R3' et R4' sont des atomes d'hydrogène. De préférence, au moins l'un des groupes R6' ou R7' est un atome d'hydrogène, et de préférence encore les deux groupes R6' et R7' sont des 25 atomes d'hydrogène. Parmi les thiolactones substituées de formule (I') ci-dessus, on peut notamment citer : - le 3-(4-méthy1-5-oxotétrahydrothiophèn-2-yl)propanenitrile (Tu), et - la 2-(2-(4-méthy1-5-oxotétrahydrothiophèn-2-ypéthypisoindoline-1,3- 30 dione (TL2). 3061907 24 Les thiolactones substituées de formule (I) susceptibles d'être obtenues par la mise en oeuvre du procédé conforme à la présente invention, et en particulier, les thiolactones de formule (I') conformes au deuxième objet de la présente invention peuvent avantageusement être utilisées pour la 5 synthèse de polymères ou pour la fonctionnalisation de particules, de surfaces planes de type métal, verre, céramique, ou de polymères. Ainsi la présente invention a donc également pour troisième objet l'utilisation d'au moins une thiolactone substituée de formule (I) obtenue selon le procédé tel que défini selon le premier objet de l'invention, en particulier 10 d'au moins une thiolactone substituée de formule (I'), pour la synthèse de polymères ou pour la fonctionnalisation de particules, de surfaces planes de type métal, verre, céramique, ou de polymères. En ce qui concerne la préparation de polymères, les thiolactones de formule (I), et en particulier de formule (I') peuvent être engagées dans une 15 réaction de polymérisation comprenant au moins une étape de réaction d'une thiolactone de formule (I), en particulier de formule (I') avec un composé nucléophile permettant d'ouvrir le cycle de la thiolactone et d'obtenir un thiol qui peut ensuite être engagé dans un processus de polymérisation par addition ou condensation avec par exemple un monomère de type diacrylate tel que 20 décrit dans la référence par Yu et al. [Polym. Chem., 2015, 6, 1527-1532]. En ce qui concerne la fonctionnalisation de surface ou de polymères, il est ainsi possible : - selon une première forme de réalisation, d'effectuer le greffage de thiolactones substituées de formule (I) (respectivement de formule (I')), sur 25 une surface solide ou sur un polymère à l'état liquide, ladite surface ou ledit polymère comportant des fonctions chimiques aptes à réagir avec l'un des groupements R1, R2, R3, R4, R5, R6 ou R7 (respectivement R1', R2', R3', R4', R5', R6.ou R7') des thiolactones de formule (I) (respectivement (I')), afin de former une liaison covalente, ou des interactions fortes de type liaison hydrogène. À 30 titre d'exemple, il est ainsi possible de greffer une thiolactone comportant un groupement phosphonate à titre de substituant X de R6 ou R7 sur une surface 3061907 25 métallique. Selon cette première forme de réalisation, après fonctionnalisation, l'intégrité du cycle thiolactone est préservée. - selon une deuxième forme de réalisation, d'effectuer le greffage de la thiolactone substituée par ouverture du cycle thiolactone sur une surface 5 solide ou sur un polymère à l'état liquide et mise en réaction avec toute substance réactive avec les thiols tels les acrylates ou les halogénures d'alkyle par exemple. En fonction de la nature des groupes R1, R2, R3, R4, R51 ^-- 6 K ou R7 (respectivement R1', R2', R3'1 R4'1 R5' f R6 ou R7'), il devient alors possible de 10 conférer à un matériau ou à un polymère les propriétés correspondant au type de groupement R1, R21 R31 R41 R51 R6 ou R7 (respectivement R1', R2', R3', R4/, R5', R6' ou R7') greffés, par exemple des propriétés antiadhésives lorsque que les groupes R1, R2, R3, R41 R5, R6 ou R7 (respectivement R1', R2'1 R3'1 R4'1 R5' f R6' ou R7') sont des groupes perfluorés. Il est aussi possible d'introduire une fonction 15 supplémentaire lors de la mise en réaction du thiol obtenu par ouverture de la thiolactone avec un composé fonctionnel réactif avec les thiols. La présente invention est illustrée par les exemples de réalisation suivants, auxquels elle n'est cependant pas limitée. EXEMPLES 20 Exemple 1 : Synthèse du 3-(4-méthy1-5-oxotétrahydrothiophèn-2- v1)Propanenitrile (TL1) selon le procédé conforme à l'invention Dans cet exemple, on a préparé la thiolactone de formule suivante (TL1) : s CN TL1 25 1) Première étape : préparation du S-(cyanométhyl)-0-(3- méthylbutan-2-y1) carbonodithioate (Xanthate de formule (II) ; (XA1)) 3061907 26 CH3 1_13c/\/° SCN CH3 S XA1 1.1_) Sous-étape 1 : préparation de l'O-(1,2- diméthylpro_pylpxantho_génate de_potassium ()MOI CH3 _ + H3C°\/S CH3 S XAO 5 On a placé en suspension dans 500 mL de tetrahydrofurane (THF, Sigma-Aldrich), 100 g (1,13 moles) de 3-méthylbutan-2-ol (Alfa Aesar), 63,65 g de potasse (KOH, Sigma-Aldrich) et 90,7 g (1,19 moles) de disulfure de carbone (C52, Sigma-Aldrich) à température ambiante pendant 24 heures. Après totale dissolution de KOH, l'émulsion jaune a été concentrée 10 sous pression réduite, puis triturée avec du pentane (Sigma-Aldrich) et finalement filtrée pour obtenir 185 g du produit attendu XAO sous la forme d'un solide jaune (185 g, rendement 80 %). RMN 1H (300,13 MHz, D20, 298K) Ô : 5,31 (p, 3JH,H = 6,4 Hz, 1H, (C1-13)2CHCH(0)CH3) ; 2,07-1,84 (m, 1H, (0-13)2CHCH(0)CH3) ; 1,27 (d, 3-7H,H = 15 6,4 Hz, 3H, (0-13)2CHCH(0)CH3) ; 0,96 (d, 3-7H,H = 6,9 Hz, 6H, (CH3)2CHCH(0)0-13) PPm- RMN 13C{11-1} (75,47 MHz, D20, 298K) Ô : 232,6 (C=S) ; 86,3 ((0-13)2CHCH(0)CH3) ; 32,8 OECH3)2CHCH(0)CH3) ; 17,7 OECH3)2CHCH(0)CH3) ; 17,6 ((CH3)2CHCH(0)CH3) ; 15,8 ((0-13)2CHCH(0)C1-13) PPm- 20 1.2_) Sous-étape 2 : préparation du S-Ccyanométhyl_)-0-D- méthylbutan-2-yllcarbonodithioate 0,025 mole (5,05 g) de 2-bromoacétonitrile (Sigma-Aldrich) a été ajouté à une solution de 3,11 g (0,026 mole) du composé XAO obtenu ci- 3061907 27 dessus à l'étape 1.1) précédente dans 25 ml de THF (Sigma-Aldrich), dans un bain de glace (réaction très exothermique). Une fois l'ajout terminé, le milieu réactionnel a été agité à température ambiante pendant 16 heures puis filtré. Le filtrat a été concentré sous vide et le brut réactionnel a été purifié par 5 chromatographie sur silice (éluant éther de pétrole/acétate d'éthyle: 80:20, v:v) pour récupérer le xanthate XA1 sous la forme d'une huile jaune (3,58 g, rendement 71%). 2) Deuxième étape : préparation du méthyl 6-cyano-2-méthy1-4-((((3- méthylbutan-2-ypoxy)carbonothioypthio)hexanoate (mono-adduit de formule 10 (IV) ; XA1CN) CH3 H3C CH3 S XA1CN 2.1_) Sous-étape 1 : préparation du 2-méthy1-4-_penténoate de rnéthyle1A1) 0,075 mole (10,6 g) de 2-méthy1-4-penténoate d'éthyle 15 (Sigma-Aldrich), 120 ml de méthanol (Sigma-Aldrich) et 0,0038 mole (0,369 g) d'acide sulfurique 97% (Sigma-Aldrich) ont été portées à reflux pendant 24 heures. Le mélange réactionnel a ensuite été refroidi, dilué avec 100 ml d'éther diéthlylique (Sigma-Aldrich) et extrait à la saumure jusqu'à atteindre un pH neutre. La phase organique a été séchée sur du sulfate de magnésium 20 (Sigma-Aldrich) et évaporé sous vide. Le 2-méthy1-4-penténoate de méthyle (A1) a été obtenue sous la forme d'un liquide incolore (7,15 g, rendement 75%). 2.2) Sous-éta_pe 2 : préparation du méthyl 6-cyano-2-méth_y1-4-n(32. méthylbutan-2-ylloxylcarbonothioypthiolhexanoate (XA1CN1 25 3,45 g (0,17 mmole) du xanthate XA1 obtenu ci-dessus à la sous- étape 1.2) précédente, 2,01 g (0,016 mmole) de 2-méthy1-4-penténoate de méthyle Al obtenu ci-dessus à la sous-étape 2.1) précédente, 0,90 g 3061907 28 (0,0023 mmole) de peroxyde de dilauroyle (LPO : amorceur radicalaire) et 3,5 ml de toluène ont été mélangés dans un tube de Schlenk. Le mélange a ensuite été dégazé par 3 congélations sous vide. Après 16 heures de chauffage à une température de 90°C, le brut réactionnel a été purifié par 5 chromatographie sur silice (éluant acétate d'éthyle/hexane (2:8, v:v)) pour récupérer le mono-adduit XA1CN (3,96 g, rendement 79%, huile jaune). RMN 1H (300,13 MHz, CDCI3, 298K) 15 (ppm) : 5,59 - 5,47 (m, 1H, (CH3)2CHCH(0)CH3), 3,94 - 3,74 (m, 1H, SCH(CO)CH), 3,67 - 3,66 (m, 3H, C(0)CH3), 2,76 - 2,60 (m, 1H, SCH2CH(0-13)), 2,54 - 2,45 (m, 2H, 10 SCH2CH2CN), 2,19 - 1,93 (m, 4H, SCH(CH2CH2CN)CH2CH(0-13)), 1,78 - 1,52 (m, 1H, (CH3)2CHCH(0)CH3), 1,31 - 1,27 (m, 3H, CH(0)C113), 1,20 - 1,18 (d, 3H, SCH2CH(0-13)), 0,95 - 0,94 (m, 6H, (CH312CHCH(0)CH3)- RMN 13C{11-1} (75,47 MHz, CDCI3, 298K) 15 (ppm) : 212,40 (C=S), 176,12 (CO2CH3), 119,10 (CN), 86,47 OECH3)2CHCH(0)CH3), 51,94 (CO20-13), 15 48,35 - 47,56 (SCHCH20-12N), 37,72 (SCHCH2CH2CN), 37,06 (SCHCH2CH(0-13)), 32,70 OECH3)2CHCH(0)CH3), 31,62 - 30,90 (SO-1(0-120-1(0-13)), 18,28 - 15,75 OECH3)2CHCH(0)CH3) et SCHCH2CH(0-13)), 14,78 (SCH2CH2CN). IR : 2971, 2876, 2247, 1734, 1460, 1237, 1044 cm-1. 20 Masse molaire : IC(CH4), MH: Trouvé : 332,1369 g/mol, Calculé : 332,1354 g/mol. 3) Troisième étape : préparation du 3-(4-méthy1-5- oxotétrahydrothiophèn-2-yl)propanenitrile (thiolactone de formule (I) ; Tu) 25 2,05 g (0,0062 mole) de XA1CN obtenu ci-dessus à la sous-étape 2.2) précédente ont été placés dans un tube de Schlenk fermé sous vide et portés à une température de 190°C pendant 24 heures. Le mélange réactionnel a ensuite été refroidi à température ambiante et les composés volatils formés ont été éliminés sous vide. La thiolactone TL1 ainsi obtenue sous la forme 30 d'une huile incolore a ensuite été purifiée sur une colonne chromatographique 3061907 29 de silice (éluant hexane/acétate d'éthyle : 6:4 (v:v)) (0,42 g, rendement 40%). RMN 1H (300,13 MHz, CDCI3, 298K) 15 (ppm) : 3,87 - 3,73 (m, 1H, CH(CH2)2CN), 3,69 - 1,39 (m, 7H, C(0)CH(CH3)CH2CH(CH2)2), 1,10 - 1,07 5 (m, 3H, CHCH3). RMN 13C{11-1} (75,47 MHz, CDCI3, 298K) 15 (ppm) : 209,06 - 207,98 (C=0), 118,76 (EN), 48,69 (CHCH3), 45,46 - 44,88 (CH(CH2)2CN), 40,30 - 38,74 (CH(CH3)CH2CH), 32,09 - 31,67 (CH(CH2CH2CN), 16,10 - 15,06 (CH(CH2CH2CN), 15,12 - 14,34 (CHCH3)- 10 IR : 2970, 2875, 2247, 1701, 1453, 756 cm-1. Masse molaire : IC(CH4), MI-1+ : Trouvé : 170,0643 g/mol, Calculé : 170,0640 g/mol. Exemple 2: Synthèse de la 2-(2-(4-méthy1-5-oxotétrahydrothiophèn- 15 2-ypéthypisoindoline-1,3-dione (TL2) selon le procédé conforme à l'invention Dans cet exemple, on a préparé la thiolactone de formule suivante (TL2) : 20 1) Première étape : Préparation du S-((1,3-dioxoisoindolin-2- yl)méthyl)-0-(3-méthylbutan-2-y1) carbonodithioate (Xanthate de formule (II) ; (XA2)) 3061907 30 CH3 H3C/\C)S CH3 S XA2 0,021 mole (4,99 g) de 2-(bromométhyl)-1/1-isoindole-1,3(2H)-dione (Sigma-Aldrich) a été ajoutée à une solution de 4,04 g (0,020 mole) du composé XAO obtenu à la sous-étape 1.1) de l'exemple 1 dans 35 ml 5 d'acétone (Sigma-Aldrich), dans un bain de glace (réaction très exothermique). Une fois l'ajout terminé, le milieu réactionnel a été agité à température ambiante pendant 3 heures puis filtré. Le filtrat a été concentré sous vide afin d'obtenir le produit attendu XA2 sous la forme d'une huile jaune (5,84 g, rendement 91%) qui sera utilisé dans l'étape suivante sans 10 purification. 2) Deuxième étape : préparation du méthyl 6-(1,3-dioxoisoindolin-2- y1)-2-méthy1-4-((((3-méthylbutan-2-ypoxy)carbonothioypthio)hexanoate (mono-adduit de formule (IV) ; XA2PH) XA2 PH 15 3,82 g (0,012 mole) du xanthate XA2 obtenu ci-dessus à l'étape 1) précédente, 1,38 g (0,012 mole) de 2-méthy1-4-penténoate de méthyle Al obtenu ci-dessus à l'étape 2.1) de l'exemple 1, et 0,64 g (0,0016 mole) de peroxyde de dilauroyle (LPO : amorceur radicalaire) ont été mélangés dans un tube de Schlenk. Le mélange a ensuite été dégazé par 3 congélations sous 20 vide. Après 16 heures de chauffage à une température de 90°C, le brut réactionnel a été purifié par chromatographie sur silice (éluant acétate d'éthyle/hexane (2:8, v:v)) pour récupérer le xanthate XA2 n'ayant pas réagi CH3 3061907 31 d'une part, et le mono-adduit XA2PH d'autre part (1,9 g, rendement 91%, huile jaune). RMN 1H (300,13 MHz, CDCI3, 298K) 15 (ppm) : 7,86 - 7,67 (m, 4H, Har), 5,56 - 5,40 (m, 1H, (CH3)2CHCH(0)CH3), 5,22 - 4,07 (m, 1H, 5 SCH(CO)CH), 3,86 - 3,70 (m, 3H, SCHCH2CH2N), 3,67 - 3,62 (m, 3H, C(0)CH3), 2,80 - 2,60 (m, 1H, SCHCH2CH(CH3)), 2,26 - 1,26 (m, 5H, SCH(CH2CH2N-)CH2CH(CI-13)), 1,29 - 1,15 (m, 6H, CH(0)C113 et SCH2CH(CI-13)), 0,92 - 0,86 (m, 6H, (CH312CHCH(0)CH3)- RMN 13C{11-1} (75,47 MHz, CDCI3, 298K) 15 (ppm) : 213,17 (C=S), 10 176,41 (CO2CH3), 168,22 (C(0)NC(0), 133,90 - 123,24 (Cal 85,75 OECH3)2CHCH(0)CH3), 51,77 (CO2CH3), 46,87 - 46,17 (SCHCH20-12N), 37,18 (SCHCH2CH(CI-13)), 37,91 - 33,56 (SCH(CH2)2N)CH2CH(0-13))/ 32,69 OECH3)2CHCH(0)CH3), 18,26 - 15,77 OECH3)2CHCH(0)CH3) et SCHCH2CH(CI-13)). 15 IR : 2970, 1773, 1714, 1398, 1234, 1046, 721 cm-1. Masse molaire : IC(CH4), MI-1± : Trouvé : 452,1572 g/mol, Calculé : 452,1565 g/mol. 3) Troisième étape : préparation de la 2-(2-(4-méthy1-5- 20 oxotétrahydrothiophèn-2-ypéthypisoindoline-1,3-dione (thiolactone de formule (I) ; TL2) 1,67 g (0,0037 mole) de XA2PH obtenu ci-dessus à l'étape 2) précédente ont été placés dans un tube de Schlenk fermé sous vide et portés à une température de 190°C pendant 24 heures. Le mélange réactionnel a 25 ensuite été dissous dans 3 ml d'acétate d'éthyle puis précipité dans 200 ml d'hexane. Le solide blanc obtenu a été filtré sur Büchner. La thiolactone TL2 a ainsi été obtenue sous la forme d'un solide blanc (0,310 g, rendement 30%). RMN 1H (300,13 MHz, CDCI3, 298K) 15 (ppm) : 7,77 - 7,64 (m, 4H, Har), 3,80 - 3,61 (m, 3H, CH(CH2C1-12N), 2,68 - 1,40 (m, 5H, 30 C(0)CH(CH3)CH2CH(CH2CH2N) 1.11 - 1.06 (m, 3H, CHCH3)- 3061907 32 RMN 13C{11-1} (75,47 MHz, CDCI3, 298K) 15 (ppm) : 210,0 - 209,0 ((0)S), 168,19 (N(C(0)CH)2), 134,17 - 123,33 (Car), 48,33 (CH(CI-13)), 45,00 - 44,56 (CH2CH(CH2CI-12N)), 40,87 - 39,15 (CH2CH(CH2CI-12N)), 36,47 - 35,40 (CH2CH(CH2CI-12N)), 15,20 - 14,38 (CH(CH3))- 5 IR : 2936, 1705, 1699, 1399, 1370, 724 cm-1. Masse molaire : IC(CH4), MI-1+ : Trouvé : 289,0782 g/mol, Calculé : 289,0773 g/mol. REVENDICATIONS1. Procédé de préparation de thiolactones substituées de formule (I) suivante : o (I) dans laquelle : - R1, R2, R3 et R4, identiques ou différents, représentent un atome d'hydrogène ou un groupe choisi parmi les groupes alkyle, acyle, aryle, hétéroaryle, cycloalkyle saturé ou insaturé, et hétérocycloalkyle saturé ou insaturé, les radicaux R1, R2, R3 et R4 pouvant également former ensemble un groupement cycloalkyle ou hétérocycloalkyle saturé ou insaturé ou un groupement aryle ou hétéroaryle ; et - R5, R6 et R7, identiques ou différents, sont choisis parmi un atome d'hydrogène, un groupe cyano (CN), un groupe alkyle, un groupe acyle, un groupe aryle, un groupe hétéroaryle, un groupe aralkyle, un groupe cycloalkyle saturé ou insaturé, un groupe hétérocycloalkyle saturé ou insaturé, et un groupe phthalimido, les radicaux R5, R6 et R7 pouvant être choisis de manière à ce que le groupe -CR5R6R7 forme une chaine de polymère P1, lesdits groupes alkyle, acyle, aryle, hétéroaryle, aralkyle, cycloalkyle saturé ou insaturé, hétérocycloalkyle saturé ou insaturé et phthalimido pouvant être substitués par un groupe X choisi parmi les groupes suivants : P(0)(0R8)(0R8') dans lequel les radicaux R8 et R8', identiques ou différents, représentent un atome d'hydrogène ou un radical alkyle ; Cr,F2'1 dans lequel n est un nombre entier allant de 1 à 20 ; SiR9p(OR10)3_p dans lequel les radicaux R9 et R10, identiques ou différents, représentent un atome d'hydrogène ou un radical alkyle et p est un nombre entier égal à 0, 1 ou 2 ; BF3M+ dans lequel M = K ou Na ; B(OR11)2 dans lequel les deux radicaux Rn, identiques ou différents, représentent un atome d'hydrogène, un radical alkyle ou forment 3061907 34 un cycle carboné avec les deux atomes d'oxygène auxquels ils sont liés ; OR12 dans lequel R12 représente un atome d'hydrogène ou un radical alkyle, aryle ou aralkyle ; 0(C=0)R13 dans lequel R13 représente un atome d'hydrogène ou un radical alkyle, aryle ou aralkyle ; 0(C=0)0R14 dans lequel R14 représente 5 un atome d'hydrogène ou un radical alkyle, aryle ou aralkyle ; N±R15R15'R15-Adans lequel les radicaux R15, R15' et R15-, identiques ou différents, représentent un atome d'hydrogène ou un radical alkyle, aryle ou aralkyle et A représente un atome de chlore ou de brome ; NR16(C=0)R16' dans lequel les radicaux R16 et R16', identiques ou différents, représentent un atome 10 d'hydrogène ou un radical alkyle ou aryle ou sont reliés entre eux et forment un cycle tel qu'un cycle pyrrolidone ou caprolactame ; NR17(C=0)0R17' dans lequel R17 et R17', identiques ou différents, représentent un atome d'hydrogène ou un radical alkyle, aryle ou aralkyle ; CN ; un atome d'halogène choisi parmi Cl, F et Br; NCS ; OCH2-époxy ; C00R18 dans lequel R18 représente un atome 15 d'hydrogène, un radical alkyle, aryle ou aralkyle ; C0NR19R19' dans lequel R19 et R19', identiques ou différents, représentent un atome d'hydrogène ou un radical alkyle ou aryle ; S02R2° dans lequel R2° représente un radical alkyle ou aryle ; azoture (N3) et alcyne ; étant entendu que lorsque R5 est différent des deux autres groupes R6 20 et R7, R5 peut être un radical thiolactone de formule suivante : o dans laquelle R1, R2, R3, R4, R6 et R7 ont la même signification que dans la formule (I) ci-dessus, Z représente un groupement divalent choisi parmi un groupe carbonyl, un groupe carbonate, un groupe alkylène et un groupe 25 arylène, et le signe # représente le point d'accroche du radical thiolactone au radical -CR6R7CH2-thiolactone du composé de formule (I) ; ledit procédé étant caractérisé en ce qu'il comprend au moins les étapes suivantes : 3061907 35 1) une étape au cours de laquelle on fait réagir, en présence d'un amorceur radicalaire, un xanthate de formule (II) suivante : dans laquelle : R21 R23 H R22 R24 5 _ R211 R221 R23 et R24 f identiques ou différents, représentent un atome d'hydrogène ou un groupe choisi parmi les groupes alkyle, acyle, aryle, hétéroaryle, alcène, alcyne, cycloalkyle saturé ou insaturé, et hétérocycloalkyle saturé ou insaturél, les radicaux R211 R221 R23 et R24 pouvant également former ensemble un groupement cycloalkyle ou 10 hétérocycloalkyle saturé ou insaturé ou un groupement aryle ou hétéroaryle ; - R6 et R7 ont la même signification que dans la formule (I) ci-dessus ; et - R5a est choisi parmi un atome d'hydrogène, un groupe cyano (CN), un groupe alkyle, un groupe acyle, un groupe aryle, un groupe hétéroaryle, un 15 groupe aralkyle, un groupe cycloalkyle saturé ou insaturé, un groupe hétérocycloalkyle saturé ou insaturé et un groupe phthalimido, les radicaux R5a, R6 et R7 pouvant être choisis de manière à ce que le groupe -CR5aR6R7 forme une chaine de polymère P1, lesdits groupes alkyle, acyle, aryle, hétéroaryle, aralkyle, cycloalkyle saturé ou insaturé, hétérocycloalkyle saturé 20 ou insaturé et phthalimido pouvant être substitués par un groupe X choisi parmi les groupes suivants : P(0)(0R8)(0R8') dans lequel les radicaux R8 et R8', identiques ou différents, représentent un atome d'hydrogène ou un radical alkyle ; Cr,F2,-,±1 dans lequel n est un nombre entier allant de 1 à 20 ; SiR9p(OR10)3_p dans lequel les radicaux R9 et R10, identiques ou différents, 25 représentent un atome d'hydrogène ou un radical alkyle et p est un nombre entier égal à 0, 1 ou 2 ; BF3M+ dans lequel M = K ou Na ; B(OR11)2 dans lequel les deux radicaux R11, identiques ou différents, représentent un atome 3061907 36 d'hydrogène, un radical alkyle ou forment un cycle carboné avec les deux atomes d'oxygène auxquels ils sont liés ; OR12 dans lequel R12 représente un atome d'hydrogène ou un radical alkyle, aryle ou aralkyle ; 0(C=0)R13 dans lequel R13 représente un atome d'hydrogène ou un radical alkyle, aryle ou 5 aralkyle ; 0(C=0)0R14 dans lequel R14 représente un atome d'hydrogène ou un radical alkyle, aryle ou aralkyle ; N±R15R15'R15-A- dans lequel les radicaux R15, R15' et R15-, identiques ou différents, représentent un atome d'hydrogène ou un radical alkyle, aryle ou aralkyle et A représente un atome de chlore ou de brome ; NR16(C=0)R16' dans lequel les radicaux R16 et R16', identiques ou 10 différents, représentent un atome d'hydrogène ou un radical alkyle ou aryle ou sont reliés entre eux et forment un cycle tel qu'un cycle pyrrolidone ou caprolactame ; NR17(C=0)0R17' dans lequel R17 et R17', identiques ou différents, représentent un atome d'hydrogène ou un radical alkyle, aryle ou aralkyle ; CN ; un atome d'halogène choisi parmi Cl, F et Br; NCS ; 15 OCH2-époxy ; C00R18 dans lequel R18 représente un atome d'hydrogène, un radical alkyle, aryle ou aralkyle ; CONR19R19' dans lequel R19 et R19', identiques ou différents, représentent un atome d'hydrogène ou un radical alkyle ou aryle ; S02R2° dans lequel R2° représente un radical alkyle ou aryle ; azoture (N3) et alcyne ; 20 étant entendu que lorsque R5a est différent des deux autres groupes R6 et R7, R5a peut être un radical xanthate de formule : R21 R23 H R22 R24 dans laquelle R6, R71 R211 R221 R23 et K^--24 ont la même signification que dans la formule (II) ci-dessus, Z représente un groupement divalent choisi parmi un 25 groupe carbonyl, un groupe carbonate, un groupe alkylène et un groupe arylène, et le signe # représente le point d'accroche du radical xanthate au radical -CR6R7-xanthate du composé de formule (II) ; avec un monomère comportant au moins une insaturation éthylénique de formule (III) suivante : 3061907 37 I-12C- R4 R R3 1 2 R Y \R25 dans laquelle : - R25 représente un groupe choisi parmi les groupes alkyle, acyle, aryle, hétéroaryle, aralkyle, cycloalkyle saturé ou insaturé et hétérocycloalkyle 5 saturé ou insaturé ; - Y est un atome d'oxygène ou un radical NR26 dans lequel R26 répresente un atome d'hydrogène ou un groupe alkyle, et de préférence un atome d'oxygène ; et - R1, R2, R3 et R4 ont la même signification que dans la formule (I) 10 ci-dessus ; pour former un mono-adduit de formule (IV) suivante : H R23 R24 ..,21 22 rc \R 0 25 R-Y (IV) dans laquelle : - R1, R2, R3, R4, R6 et R7 ont la même signification que dans la formule 15 (I) ci-dessus ; _ R211 R221 R23 et R24 ont la même signification que dans la formule (II) ci-dessus ; et 3061907 38 - R25 a la même signification que dans la formule (III) ci-dessus ; et - R5b est choisi parmi un atome d'hydrogène, un groupe cyano (CN), un groupe alkyle, un groupe acyle, un groupe aryle, un groupe hétéroaryle, un groupe aralkyle, un groupe cycloalkyle saturé ou insaturé, un groupe 5 hétérocycloalkyle saturé ou insaturé et un groupe phthalimido, les radicaux R5b, R6 et R7 pouvant être choisis de manière à ce que le groupe -CR5bR6R7 forme une chaine de polymère 1:)1, lesdits groupes alkyle, acyle, aryle, hétéroaryle, aralkyle, cycloalkyle saturé ou insaturé, hétérocycloalkyle saturé ou insaturé et phthalimido pouvant être substitués par un groupe X choisi 10 parmi les groupes suivants : P(0)(0R8)(0R8') dans lequel les radicaux R8 et R8', identiques ou différents, représentent un atome d'hydrogène ou un radical alkyle ; Cr,F2,1 dans lequel n est un nombre entier allant de 1 à 20 ; SiR9p(OR10)3_p dans lequel les radicaux R9 et R10, identiques ou différents, représentent un atome d'hydrogène ou un radical alkyle et p est un nombre 15 entier égal à 0, 1 ou 2 ; BF3M+ dans lequel M = K ou Na ; B(0R11)2 dans lequel les deux radicaux R11, identiques ou différents, représentent un atome d'hydrogène, un radical alkyle ou forment un cycle carboné avec les deux atomes d'oxygène auxquels ils sont liés ; OR12 dans lequel R12 représente un atome d'hydrogène ou un radical alkyle, aryle ou aralkyle ; 0(C=0)R13 dans 20 lequel R13 représente un atome d'hydrogène ou un radical alkyle, aryle ou aralkyle ; 0(C=0)0R14 dans lequel R14 représente un atome d'hydrogène ou un radical alkyle, aryle ou aralkyle ; N±R15R15'R15-A- dans lequel les radicaux R15, R15' et R15-, identiques ou différents, représentent un atome d'hydrogène ou un radical alkyle, aryle ou aralkyle et A représente un atome de chlore ou 25 de brome ; NR16(C=0)R16' dans lequel les radicaux R16 et R16', identiques ou différents, représentent un atome d'hydrogène ou un radical alkyle ou aryle ou sont reliés entre eux et forment un cycle tel qu'un cycle pyrrolidone ou caprolactame ; NR17(C=0)0R17' dans lequel R17 et R17', identiques ou différents, représentent un atome d'hydrogène ou un radical alkyle, aryle ou aralkyle ; CN ; un atome d'halogène choisi parmi Cl, F et Br; NCS ; OCH2-époxy ; C00R18 dans lequel R18 représente un atome d'hydrogène, un radical alkyle, aryle ou aralkyle ; CONR19R19' dans lequel R19 et R19', identiques 3061907 39 ou différents, représentent un atome d'hydrogène ou un radical alkyle ou aryle ; S02R2° dans lequel R2° représente un radical alkyle ou aryle ; azoture (N3) et alcyne ; étant entendu que lorsque R5b est différent des deux autres groupes R6 5 et R7, R5b peut être un radical mono-adduit de formule suivante : H R23 R24 R21 \O R22 25 R-Y dans laquelle R1, R21 R31 R41 R61 R71 R211 R221 R231 R24, Y et R25 ont la même signification que dans la formule (IV) ci-dessus, Z représente un groupement divalent choisi parmi un groupe carbonyl, un groupe carbonate, un groupe 10 alkylène et un groupe arylène, et le signe # représente le point d'accroche du radical mono-adduit au radical -CR6R7-monoadduit du composé de formule (IV) ; puis 2) une étape de thermolyse du mono-adduit de formule (IV) obtenu ci-dessus à l'étape précédente pour former une thiolactone substituée de 15 formule (I) correspondante. 2. Procédé selon la revendication 1, caractérisé en ce que R21, R221 R23 et R24 représentent un atome d'hydrogène ou un groupe alkyle. 3. Procédé selon la revendication 1 ou 2, caractérisé en ce que R5 est un groupe cyano ou un groupe phthalimido. 20 4. Procédé selon l'une quelconque des revendications précédentes, caractérisé en ce que R25 est un groupe alkyle. 3061907 40 5. Procédé selon l'une quelconque des revendications précédentes, caractérisé en ce que R1, R2, R3 et R4 représentent un atome d'hydrogène ou un groupe alkyle. 6. Procédé selon l'une quelconque des revendications précédentes, 5 caractérisé en ce qu'il conduit à la formation d'une thiolactone de formule (I) choisie parmi : - le 3-(4-méthy1-5-oxotétrahydrothiophèn-2-yl)propanenitrile (Tu), et - la 2-(2-(4-méthy1-5-oxotétrahydrothiophèn-2-ypéthypisoindoline1,3-dione (TL2). 10 7. Procédé selon l'une quelconque des revendications précédentes, caractérisé en ce que l'étape 1) de préparation du mono-adduit de formule (IV) est réalisée sans solvant, dans de l'eau ou dans un solvant organique. 8. Procédé selon l'une quelconque des revendications précédentes, 15 caractérisé en ce que l'amorceur radicalaire utilisé lors de l'étape 1) est choisi parmi les peroxydes organiques, les dérivés azoïques et les systèmes redox. 9. Procédé selon l'une quelconque des revendications précédentes, caractérisé en ce que l'étape 1) est réalisée à une température variant de 10 à 140°C. 20 10. Procédé selon l'une quelconque des revendications précédentes, caractérisé en ce que l'étape 2) de thermolyse est réalisée sans solvant. 11. Procédé selon l'une quelconque des revendications précédentes, caractérisé en ce que la température de l'étape 2) de thermolyse est comprise entre 40 et 210°C. 25 12. Procédé selon l'une quelconque des revendications précédentes, caractérisé en ce que l'étape 2) de thermolyse est effectuée dans un contenant fermé et sous vide. 13. Thiolactones substituées de formule (I') suivante : 3061907 41 dans laquelle : - R1', R2', R3' et R4', identiques ou différents, représentent un atome d'hydrogène ou un groupe choisi parmi les groupes alkyle, acyle, aryle, 5 hétéroaryle, cycloalkyle saturé ou insaturé, et hétérocycloalkyle saturé ou insaturé, les radicaux R1', R2', R3' et R4' pouvant également former ensemble un groupement cycloalkyle ou hétérocycloalkyle saturé ou insaturé ou un groupement aryle ou hétéroaryle ; et - R5', R6' et R7' sont définis selon l'une des deux options (i) ou (ii) 10 suivantes : (i) * R5' est choisi parmi un groupe cyano et un groupe phthalimido ; et * R6' et R7', identiques ou différents, sont choisis parmi un atome d'hydrogène, un groupe alkyle, un groupe acyle, un groupe aryle, un groupe 15 hétéroaryle, un groupe aralkyle, un groupe cycloalkyle saturé ou insaturé et un groupe hétérocycloalkyle saturé ou insaturé, lesdits groupes alkyle, acyle, aryle, hétéroaryle, aralkyle, cycloalkyle saturé ou insaturé et hétérocycloalkyle saturé ou insaturé pouvant être substitués par un groupe X choisi parmi les groupes suivants : P(0)(0R8)(0R8') dans lequel les radicaux 20 R8 et R8', identiques ou différents, représentent un atome d'hydrogène ou un radical alkyle ; Cr,F2'1 dans lequel n est un nombre entier allant de 1 à 20 ; SiR9p(OR10)3_p dans lequel les radicaux R9 et R10, identiques ou différents, représentent un atome d'hydrogène ou un radical alkyle et p est un nombre entier égal à 0, 1 ou 2 ; BF3M+ dans lequel M = K ou Na ; B(OR11)2dans lequel 25 les deux radicaux R11, identiques ou différents, représentent un atome 3061907 42 d'hydrogène, un radical alkyle ou forment un cycle carboné avec les deux atomes d'oxygène auxquels ils sont liés ; OR12 dans lequel R12 représente un atome d'hydrogène ou un radical alkyle, aryle ou aralkyle ; 0(C=0)R13 dans lequel R13 représente un atome d'hydrogène ou un radical alkyle, aryle ou 5 aralkyle ; 0(C=0)0R14 dans lequel R14 représente un atome d'hydrogène ou un radical alkyle, aryle ou aralkyle ; N±R15R15'R15-A- dans lequel les radicaux R15, R15' et R15-, identiques ou différents, représentent un atome d'hydrogène ou un radical alkyle, aryle ou aralkyle et A représente un atome de chlore ou de brome ; NR16(C=0)R16' dans lequel les radicaux R16 et R16', identiques ou 10 différents, représentent un atome d'hydrogène ou un radical alkyle ou aryle ou sont reliés entre eux et forment un cycle tel qu'un cycle pyrrolidone ou caprolactame ; NR17(C=0)0R17' dans lequel R17 et R17', identiques ou différents, représentent un atome d'hydrogène ou un radical alkyle, aryle ou aralkyle ; CN ; un atome d'halogène choisi parmi Cl, F et Br; NCS ; 15 OCH2-époxy ; C00R18 dans lequel R18 représente un atome d'hydrogène, un radical alkyle, aryle ou aralkyle ; CONR19R19' dans lequel R19 et R19', identiques ou différents, représentent un atome d'hydrogène ou un radical alkyle ou aryle ; S02R2° dans lequel R2° représente un radical alkyle ou aryle ; azoture (N3) et alcyne ; ou 20 (ii) R5', R6' et R7' sont choisis de manière à ce que le groupe -CR5R6R7 forme une chaine de polymère P1. 14. Thiolactones selon la revendication 13, caractérisées en ce qu'elles sont choisies parmi : - le 3-(4-méthy1-5-oxotétrahydrothiophèn-2-yl)propanenitrile (Tu), et 25 - la 2-(2-(4-méthy1-5-oxotétrahydrothiophèn-2-ypéthypisoindoline-1,3- dione (TL2). 15. Utilisation d'au moins d'au moins une thiolactone substituée de formule (I) obtenue selon le procédé tel que défini à l'une quelconque des revendications 1 à 12, pour la synthèse de polymères ou pour la 30 fonctionnalisation de particules, de surfaces planes ou de polymères. 3061907 43 16. Utilisation d'au moins d'au moins une thiolactone substituée de formule (I') telle que définie à l'une quelconque des revendications 13 ou 14, pour la synthèse de polymères ou pour la fonctionnalisation de particules, de surfaces planes ou de polymères. 5